본 발명은 알루미늄 제조에 관한 것, 특히 모든 유형의 환원 세포에서 전해질 껍질을 파괴하는 방법에 관한 것이다. 알루미늄 제조를위한 환원 세포에서 분리 절단에 의해 전해질 빵 껍질을 분리하기위한 개시된 방법에 따르면, 고속 고온 농축 흐름을 갖는 껍질 재료의 열 녹음을 통해 껍질을 절단하고 파손된다. 지향성 열 플라즈마 제트가 소정의 경로를 따라 전해질 빵 쇠기 위로 이동하여 전해질 빵 쇠기를 생성하고, 형성된 용융물이 열 플라즈마 제트 충격의 구역으로부터 연속적으로 제거되어 전해질 빵 껍질을 생성하는 열 플라즈마 제트 충격의 구역으로부터 연속적으로 제거된다. 열 플라즈마 분사로, 슬릿은 빵 껍질 연속 분리 절단 및 파괴를 위해 충분하다. 언급 된 물체를 다루는 해결 방법, 파손 공정 중 전해질 껍질 조각의 형성을 피하고, 결과적으로, 결과적으로, 결과적으로, 그 결과로 이루어진 덮개를 가압하기위한 전력 소비 감소 알루미나 및 분쇄 된 전해질은 전해질 껍질을 형성하는 데 사용된다.
The present disclosure relates to aluminum production, more particularly, to a method of breaking an electrolyte crust in reduction cells of all types. According to a disclosed method for breaking electrolyte crust by means of separation cutting in a reduction cell for production of aluminum, the crust is cut and broken by means of the thermal melting of a crust material with a high-speed high-temperature concentrated flow of thermal plasma jet heat energy, for which a directed thermal plasma jet is generated and moved above the electrolyte crust along a predetermined path, a formed molten material is continuously removed from a zone of the thermal plasma jet impact to create in the electrolyte crust a slit with the thermal plasma jet, wherein the slit is enough for of crust continuous separation cutting and breaking. The technical effect in the addressing the mentioned object, reduction of the amount of broken electrolyte crust, avoiding the formation of electrolyte crust pieces during the breakage process and, consequently, reduction of power consumption for heating-up the covering material consisting of a mixture of alumina and crushed electrolyte used to form an electrolyte crust.